СПОСОБЫ ПОЛУЧЕНИЯ КАТАЛИЗАТОРА С ИСПОЛЬЗОВАНИЕМ ГИДРАТИРОВАННЫХ РЕАГЕНТОВ

1. Композиция предварительного катализатора, содержащая:
титансодержащее соединение, включающее карбоновую кислоту, выбранную из группы, состоящей из α-гидроксиизомасляной кислоты, 2,6-пиридиндикарбоновой кислоты, миндальной кислоты и их комбинации; пероксидсодержащее соединение; хромсодержащее соединение и носитель из диоксида кремния, где:
(i) массовое отношение растворителя к карбоновой кислоте составляет от около 1:1 до около 100:1; и
(ii) эквивалентное молярное отношение титансодержащего соединения к карбоновой кислоте составляет от около 1:1 до около 1:4.
2. Композиция предварительного катализатора по п.1, в которой носитель на основе диоксида кремния содержит от около 0,1 мас.% до около 20 мас.% воды.
2
2
3
3
3. Композиция предварительного катализатора по п.1, в которой носитель на основе диоксида кремния характеризуется площадью поверхности от около 100 м/г до около 1000 м/г и объемом пор от около 1,0 см/г до около 2,5 см/г.
2
2
3
3
4. Композиция предварительного катализатора по п.2, в которой носитель на основе диоксида кремния характеризуется площадью поверхности от около 100 м/г до около 1000 м/г и объемом пор от около 1,0 см/г до около 2,5 см/г.
5. Композиция предварительного катализатора по п.1, в которой пероксидсодержащее соединение включает пероксид водорода, ди-трет-бутилпероксид, бензоилпероксид, дикумилпероксид, гидропероксид кумола, трет-бутилгидропероксид, фталоилпероксид или их комбинацию.
6. Композиция предварительного катализатора по п.2, в которой пероксидсодержащее соединение включает пероксид водорода, ди-трет-бутилпероксид, бензоилпероксид, дикумилпероксид, гидропероксид кумола, трет-бутилгидропероксид, фталоилпероксид или их комбинацию.
7. Композиция предварительного катализатора по п.3, в которой пероксидсодержащее соединение включает пероксид водорода, ди-трет-бутилпероксид, бензоилпероксид, дикумилпероксид, гидропероксид кумола, трет-бутилгидропероксид, фталоилпероксид или их комбинацию.
8. Композиция предварительного катализатора по п.4, в которой пероксидсодержащее соединение включает пероксид водорода, ди-трет-бутилпероксид, бензоилпероксид, дикумилпероксид, гидропероксид кумола, трет-бутилгидропероксид, фталоилпероксид или их комбинацию.
K
K
K
K
2
2
2,
2
9. Композиция предварительного катализатора по п.1, в которой титансодержащее соединение включает соединения, имеющие общую формулу TiO(OR), Ti(OR)(ацац) Ti(OR)(оксаль), их комбинацию, где Rможет представлять собой этил, изопропил, н-пропил, изобутил, н-бутил или их комбинацию.
10. Композиция предварительного катализатора по п.1, в которой титансодержащее соединение включает этоксид титана (IV), изопропоксид титана(IV), н-пропоксид титана(IV), н-бутоксид титана(IV), 2-этилгексоксид титана(IV) или их комбинацию.
K
K
n
4-n
11. Композиция предварительного катализатора по п.4, в которой титансодержащее соединение включает алкоксигалогенид титана, имеющий общую формулу Ti(OR)Q; где R может представлять собой этил, изопропил, н-пропил, изобутил, н-бутил или их комбинацию; где Q может представлять собой фторид, хлорид, бромид, йодид или их комбинацию; и где n может быть целым числом от 1 до 4.
12. Композиция предварительного катализатора по п.11, в которой титансодержащее соединение присутствует в количестве от около 0,01 мас.% до около 10 мас.% от общей массы композиции предшественника катализатора.
13. Композиция предварительного катализатора по п.1, в которой эквивалентное молярное отношение титансодержащего соединения к пероксидсодержащему соединению находится в диапазоне от около 1,0:0,5 до около 1:50.
14. Композиция предварительного катализатора по п.1, в которой растворитель включает водный растворитель, спирт, органический растворитель, углеводород или их комбинацию.
15. Композиция предварительного катализатора, содержащая:
титансодержащее соединение, содержащее (i) карбоновую кислоту, выбранную из группы, состоящей из α-гидроксиизомасляной кислоты, 2,6-пиридиндикарбоновой кислоты, миндальной кислоты и их комбинации; перекись водорода; хромсодержащее соединение, носитель из диоксида кремния и растворитель, где:
(i) массовое отношение растворителя к карбоновой кислоте составляет от около 1:1 до около 100:1;
(ii) эквивалентное молярное отношение титансодержащего соединения к карбоновой кислоте составляет от около 1:1 до около 1:4; и
(iii) титансодержащее соединение присутствует в количестве от около 0,01 мас.% до около 10 мас.% от общей массы композиции предварительного катализатора.
16. Композиция предварительного катализатора по п.15, в которой эквивалентное молярное отношение титансодержащего соединения к перекиси водорода находится в диапазоне от около 1,0:0,5 до около 1:50.
17. Композиция предварительного катализатора по п.15, в которой растворитель включает деионизированную воду, дистиллированную воду, фильтрованную воду или их комбинацию.
18. Композиция предварительного катализатора по п.15, в которой растворитель включает метанол, этанол, н-пропанол, изопропанол, н-бутанол, изобутанол, пентанол, гексанол, циклогексанол, гептанол, октанол, бензиловый спирт, фенол, этилацетат, пропилацетат, бутилацетат, изобутилизобутират, метиллактат, этиллактат, ацетон, этилметилкетон, метилизобутилкетон, метиленхлорид, хлороформ, четыреххлористый углерод, дихлорэтан, трихлорэтан, бензол, толуол, этилбензол, ксилолы, хлорбензол, дихлорбензол или их комбинацию.
19. Композиция предварительного катализатора по п.15, в которой носитель на основе диоксида кремния содержит от около 0,1 мас.% до около 20 мас.% воды.
20. Композиция предварительного катализатора по п.19, имеющая рН менее около 5,5.